(57)【要約】【課題】強化繊維（特に炭素繊維）による補強効果を効率よく得ることができる添加剤を提供する。【解決手段】炭素繊維を含む強化繊維（Ａ）、およびマトリックス樹脂（Ｃ）を含む組成物に添加し、強化繊維（Ａ）の補強効果を向上又は改善するための添加剤を、平均粒子径１２〜７０μｍを有する球状の樹脂粒子（Ｂ）で構成する。また、炭素繊維を含む強化繊維（Ａ）、およびマトリックス樹脂（Ｃ）を含む組成物に添加し、強化繊維（Ａ）の補強効果を向上又は改善するための添加剤として、前記強化繊維（Ａ）の平均繊維径よりも小さい粒径を有する球状の樹脂小粒子（Ｂ１）と、前記強化繊維（Ａ）の平均繊維径以上の粒径を有する球状の樹脂大粒子（Ｂ２）とを組み合わせる。【選択図】なし【特許請求の範囲】
【請求項１】
炭素繊維を含む強化繊維（Ａ）、およびマトリックス樹脂（Ｃ）を含む組成物に添加し、強化繊維（Ａ）の補強効果を向上又は改善するための添加剤であって、平均粒子径１２〜７０μｍを有する球状の樹脂粒子（Ｂ）で構成された添加剤。
【請求項２】
樹脂粒子（Ｂ）の平均粒子径が１５〜６０μｍである請求項１記載の添加剤。
【請求項３】
樹脂粒子（Ｂ）の平均粒子径が、強化繊維（Ａ）の平均繊維径の１〜１０倍である請求項１又は２記載の添加剤。
【請求項４】
炭素繊維を含む強化繊維（Ａ）、およびマトリックス樹脂（Ｃ）を含む組成物に添加し、強化繊維（Ａ）の補強効果を向上又は改善するための添加剤であって、前記強化繊維（Ａ）の平均繊維径よりも小さい粒径を有する球状の樹脂小粒子（Ｂ１）と、前記強化繊維（Ａ）の平均繊維径以上の粒径を有する球状の樹脂大粒子（Ｂ２）とを組み合わせた添加剤。
【請求項５】
樹脂小粒子（Ｂ１）が、粒度分布が１〜５μｍの樹脂小粒子（Ｂ１ａ）を含み、かつ樹脂大粒子（Ｂ２）が、粒度分布１０〜３０μｍの樹脂大粒子（Ｂ２ａ）を含む請求項４記載の添加剤。
【請求項６】
樹脂小粒子（Ｂ１ａ）と樹脂大粒子（Ｂ２ａ）との重量割合が、前者／後者＝５／９５〜５０／５０である請求項４又は５記載の添加剤。
【請求項７】
７０μｍを超える粒径を有する樹脂粒子の割合が、樹脂粒子（Ｂ）全体に対して２０重量％以下である請求項６記載の添加剤。
【請求項８】
樹脂粒子（Ｂ）が、ポリアミド樹脂粒子である請求項１〜７のいずれかに記載の添加剤。
【請求項９】
樹脂粒子（Ｂ）が、脂環族ポリアミド樹脂粒子である請求項１〜８のいずれかに記載の添加剤。
【請求項１０】
マトリックス樹脂（Ｃ）が熱硬化性樹脂である請求項１〜９のいずれかに記載の添加剤。
【請求項１１】
樹脂粒子（Ｂ）が平均粒子径２０〜４０μｍの真球状ポリアミド樹脂粒子であり、樹脂粒子（Ｂ）の平均粒子径が強化繊維（Ａ）の平均繊維径の２〜６倍であり、マトリックス樹脂（Ｃ）がエポキシ樹脂である請求項１〜３のいずれかに記載の添加剤。
【請求項１２】
樹脂小粒子（Ｂ１）が平均粒子径１〜５μｍの真球状ポリアミド樹脂粒子であり、樹脂大粒子（Ｂ２）が平均粒子径１０〜３０μｍの真球状ポリアミド樹脂粒子であり、樹脂大粒子（Ｂ２）の平均粒子径が強化繊維（Ａ）の平均繊維径の２〜６倍であり、マトリックス樹脂（Ｃ）がエポキシ樹脂である請求項４〜７のいずれかに記載の添加剤。
【発明の詳細な説明】
【技術分野】
【０００１】
本発明は、強化繊維を含む樹脂組成物、その製造方法および前記樹脂組成物で形成された成形品（又は繊維強化複合材料）に関する。
【背景技術】
【０００２】
炭素繊維（カーボン繊維）およびマトリックス樹脂を含む炭素繊維強化複合材料（ＣＦＲＰ）は、強度、剛性などに優れ、各種用途（例えば、航空機の一次構造部材、自動車用部材、風車の羽根、各種電子機器の筐体など）において使用されている。こうした用途において特に重要な物性としては、主に物理的強度、例えば、衝撃強度、弾性率、曲げ強度、層間靭性等が挙げられる。
【０００３】
このような物性を改善するため、従来から、ＣＦＲＰには、マトリックス樹脂（例えば、エポキシ樹脂成分）と炭素繊維の他に、各種フィラーを添加する工夫がなされてきた。
【０００４】
代表的なフィラーのひとつに、シリカに代表される無機化合物粒子がある。こうしたフィラーは、それ自体、弾性率が高く、ＣＦＲＰの弾性率や曲げ強度を向上させるには好適である。しかし、その一方で、マトリックス樹脂との界面における親和性が必ずしも良いとはいえず、結果として衝撃強度や層間靭性などの物性の低下を招いていた。
【０００５】
また、衝撃強度を改善するため、ゴム状の軟質材料を添加する方法も知られている。しかし、このような軟質材料では、シリカ等とは逆に弾性率や曲げ強度が下がってしまうという問題があった。
【０００６】
一方、無機化合物とゴム状の軟質物質の中間的な材料として、熱可塑性樹脂の粉体を添加する方法も開発されつつある。
【０００７】
例えば、特開２０１２−２１１３１０号公報（特許文献１）には、マトリックス樹脂、特定の脂環族ポリアミド樹脂を含む樹脂粒子、及び該樹脂粒子より平均粒径が大きい導電性粒子を含有する樹脂層と、前記樹脂層の両主面上にそれぞれ設けられた、炭素繊維を含有する炭素繊維層とを備え、前記樹脂層の平均厚さと前記樹脂粒子の平均粒径との差が１２μｍ以下である、炭素繊維強化複合材料が開示されている。
【０００８】
この文献の複合材料では、樹脂層の厚みのばらつきに伴う層間靱性の低下を抑えるため、樹脂層における平均厚さと樹脂粒子の平均粒径との差を１２μｍ以下にまで小さくしている。そして、このように差を小さくするためには、樹脂層における樹脂粒子の割合を必然的に大きくする必要がある。例えば、この文献では、樹脂層における樹脂粒子の割合は２０〜７０体積％であるのが好ましいとされており、具体的な実施例では、いずれも、熱硬化性樹脂組成物１５５重量部に対して１５重量部の割合で樹脂粒子を使用している。
【０００９】
しかし、このように、樹脂粒子の配合割合が大きくなると、物性低下を生じさせやすくなる。また、マトリックス樹脂と樹脂粒子との混合物の粘度（チクソトロピー性）が高くなるなどにより、炭素繊維との複合化における作業性が低下しやすく、複合化そのものが困難になる場合もある。
【先行技術文献】
【特許文献】
【００１０】
【特許文献１】特開２０１２−２１１３１０号公報（特許請求の範囲、［００１３］、［０１２１］、実施例）
【発明の概要】
【発明が解決しようとする課題】
【００１１】
本発明の目的は、強化繊維（特に炭素繊維）による補強効果を効率よく得ることができる樹脂組成物、その製造方法、および前記樹脂組成物の成形品を提供することにある。
【００１２】
本発明の他の目的は、樹脂粒子の添加量が少なくても、強化繊維による補強性能を有効に発揮できる樹脂組成物、その製造方法、および前記樹脂組成物の成形品を提供することにある。
【００１３】
本発明のさらに他の目的は、層間靱性に加えて、強化繊維で形成された繊維集合体内部での靱性も向上できる樹脂組成物、その製造方法、および前記樹脂組成物の成形品を提供することにある。
【課題を解決するための手段】
【００１４】
前記の通り、樹脂粒子により十分な層間靱性の向上効果を得るには、樹脂層の厚みと樹脂粒子の大きさ（平均径）との差を小さくする（さらには、マトリックス樹脂における樹脂粒子の割合を比較的大きくする）必要があるものと考えられており、従来、樹脂粒子の形状や粒径そのものが、強化繊維による補強性能にどのような影響を与えるかについての検討がなされていないのが現状である。
【００１５】
なお、特許文献１では、樹脂粒子の製造方法として各種方法が記載され、好ましい方法として、化学的粉砕法を挙げ、実施例でも化学的粉砕法で合成した樹脂粒子を使用している。そして、化学的粉砕法では、後述のように、比較的丸みを帯びるものの、その表面に凹凸がみられる形状（いわゆるじゃがいも状又はポテト状）の粒子が得られ、真球状の粒子を得ることはできない。また、特許文献１では、種々のポリアミド樹脂粒子を使用しているが、粒子における平均粒径および形状を組み合わせて選択するという認識は全くない。
【００１６】
このような中、本発明者らは、前記課題を達成するため鋭意検討した結果、マトリックス樹脂および補強繊維を含む組成物に添加する樹脂粒子として、特定の形状（すなわち、球状）と特定の平均粒子径とを組み合わせて有する特定の樹脂粒子を選択することにより、強化繊維による補強機能（例えば、層間靱性の向上効果）を有効に発現できること、特に、樹脂粒子の添加割合を比較的小さくしても、十分な補強機能が得られることを見出し、本発明を完成した。
【００１７】
すなわち、本発明の組成物（繊維強化複合材料用組成物）は、強化繊維（Ａ）、樹脂粒子（Ｂ）およびマトリックス樹脂（Ｃ）を含む組成物であって、樹脂粒子（Ｂ）が平均粒子径１２〜７０μｍを有する球状の樹脂粒子の組成物である。また、樹脂粒子（Ｂ）の平均粒子径は、１５〜６０μｍ程度であってもよい。さらに、樹脂粒子（Ｂ）の平均粒子径は、強化繊維（Ａ）の平均繊維径の１〜１０倍程度であってもよい。
【００１８】
また、本発明の組成物は、強化繊維（Ａ）、樹脂粒子（Ｂ）およびマトリックス樹脂（Ｃ）を含む組成物であって、樹脂粒子（Ｂ）が、前記強化繊維（Ａ）の平均繊維径よりも小さい粒径を有する球状の樹脂小粒子又は樹脂微小粒子（Ｂ１）と、前記強化繊維（Ａ）の平均繊維径以上の粒径を有する球状の樹脂大粒子又は樹脂粗大粒子（Ｂ２）とを含んでいてもよい。前記樹脂小粒子（Ｂ１）は、粒度分布が１〜５μｍの樹脂小粒子（Ｂ１ａ）を含んでいてもよい。前記樹脂大粒子（Ｂ２）は、粒度分布１０〜３０μｍの樹脂大粒子（Ｂ２ａ）を含んでいてもよい。前記樹脂小粒子（Ｂ１ａ）と前記樹脂大粒子（Ｂ２ａ）との重量割合は、前者／後者＝５／９５〜５０／５０程度であってもよい。前記樹脂小粒子（Ｂ１ａ）及び樹脂大粒子（Ｂ２ａ）の総量は、樹脂粒子（Ｂ）全体に対して５０重量％以上であってもよい。この組成物において、７０μｍを超える粒径を有する樹脂粒子の割合は、樹脂粒子（Ｂ）全体に対して２０重量％以下であってもよい。
【００１９】
このような組成物において、強化繊維（Ａ）は、代表的には、炭素繊維を含んでいてもよい。また、樹脂粒子（Ｂ）（樹脂小粒子（Ｂ１）及び樹脂大粒子（Ｂ２））はポリアミド樹脂粒子（又は樹脂粒子（Ｂ）を構成する樹脂がポリアミド樹脂）であってもよい。特に、樹脂粒子（Ｂ）（樹脂小粒子（Ｂ１）及び樹脂大粒子（Ｂ２））は、脂環族ポリアミド樹脂粒子であってもよい。
【００２０】
本発明の組成物において、樹脂粒子（Ｂ）の割合は、比較的少なくてもよく、例えば、樹脂粒子（Ｂ）およびマトリックス樹脂（Ｃ）の総量に対して１５重量％以下であってもよい。また、マトリックス樹脂（Ｃ）は、熱硬化性樹脂成分であってもよい。
【００２１】
代表的な組成物では、樹脂粒子（Ｂ）が平均粒子径２０〜４０μｍの真球状ポリアミド樹脂粒子であり、樹脂粒子（Ｂ）の平均粒子径が強化繊維（Ａ）の平均繊維径の２〜６倍であり、樹脂粒子（Ｂ）の割合が、樹脂粒子（Ｂ）およびマトリックス樹脂（Ｃ）の総量に対して１〜５重量％であり、マトリックス樹脂（Ｃ）がエポキシ樹脂成分であってもよい。また、樹脂小粒子（Ｂ１）が平均粒子径１〜５μｍの真球状ポリアミド樹脂粒子であり、樹脂大粒子（Ｂ２）が平均粒子径１０〜３０μｍの真球状ポリアミド樹脂粒子であり、樹脂大粒子（Ｂ２）の平均粒子径が強化繊維（Ａ）の平均繊維径の２〜６倍であり、樹脂粒子（Ｂ）の割合が、樹脂粒子（Ｂ）およびマトリックス樹脂（Ｃ）の総量に対して３〜１５重量％であり、マトリックス樹脂（Ｃ）がエポキシ樹脂であってもよい。
【００２２】
本発明には、強化繊維（Ａ）に、樹脂粒子（Ｂ）およびマトリックス樹脂（Ｃ）を含む混合物を含浸させ、前記組成物を製造する方法も含まれる。
【００２３】
また、本発明には、組成物で形成された成形品（繊維強化複合材料、炭素繊維強化複合材料）も含まれる。このような成形品は、マトリックス樹脂（Ｃ）が熱硬化性樹脂成分であるとき、前記組成物の硬化処理品であってもよい。
【００２４】
成形品において、樹脂粒子（Ｂ）は、強化繊維（Ａ）の近傍に偏在していてもよい。特に、樹脂粒子（Ｂ）が樹脂小粒子（Ｂ１）と樹脂大粒子（Ｂ２）とを含み、かつ強化繊維（Ａ）が繊維集合体を形成する場合、前記樹脂小粒子（Ｂ１）が前記繊維集合体内部の繊維間に偏在し、かつ前記樹脂大粒子（Ｂ２）が前記繊維集合体の表面とマトリックス樹脂との界面近傍に偏在していてもよい。このような形態で樹脂粒子（Ｂ）を含むことにより、強化繊維による補強機能を効率よく発揮させることができる。
【００２５】
本発明では、樹脂粒子の中でも、特に、特定の形状および粒径を有する樹脂粒子（すなわち、樹脂粒子（Ｂ））を使用することにより、強化繊維による補強機能を向上又は改善できる。すなわち、このような特定の樹脂粒子は、強化繊維による補強機能を向上又は改善するための添加剤として機能する。
【００２６】
そのため、本発明は、強化繊維（Ａ）［特に、炭素繊維を含む強化繊維（Ａ）］、およびマトリックス樹脂（Ｃ）を含む組成物に添加し、強化繊維（Ａ）の補強効果（強度向上効果）を向上又は改善（又は促進）するための添加剤であって、平均粒子径１２〜７０μｍを有する球状の樹脂粒子（Ｂ）で構成された添加剤も含む。また、本発明は、炭素繊維を含む強化繊維（Ａ）、およびマトリックス樹脂（Ｃ）を含む組成物に添加し、強化繊維（Ａ）の補強効果を向上又は改善するための添加剤であって、前記強化繊維（Ａ）の平均繊維径よりも小さい粒径を有する球状の樹脂小粒子（Ｂ１）と、前記強化繊維（Ａ）の平均繊維径以上の粒径を有する球状の樹脂大粒子（Ｂ２）とを組み合わせた添加剤も含む。
【発明の効果】
【００２７】
本発明では、特定の形状および粒子径を有する特定の樹脂粒子を用いることにより、強化繊維（特に炭素繊維）による補強効果（例えば、層間靱性の向上効果など）を効率よく得ることができる。
【００２８】
特に、本発明では、樹脂粒子の添加量が少なくても、強化繊維による補強性能を有効に発揮できる。換言すれば、十分な補強性能を少量の樹脂粒子により実現できる。また、樹脂粒子の添加量を低減できることで、マトリックス樹脂および樹脂粒子を含む組成物（又は混合物）における粘度上昇を抑えやすく、作業性を向上させやすい。さらに、樹脂粒子の添加量を少なくすることにより、異種材料の界面を小さくできるため、物性（例えば、繰り返し疲労耐性、長期クリープなど）における低下を効率よく抑制できる。
【００２９】
さらに、樹脂粒子自体の割合を低減できるため、成形品（繊維強化複合材料）において、マトリックス樹脂（および強化繊維）由来の特性又は物性を保持しやすい。そのため、本発明では、強化繊維による十分な補強効果を発現しつつ、マトリックス樹脂（および強化繊維）由来の特性を損なうことがない。
【００３０】
しかも、本発明では、意外なことに、一般的な樹脂粒子を用いた場合に比べて、強化繊維による補強効果自体をより一層向上できる場合がある。このような補強効果の向上は、添加量がより少量である場合にも実現できるため、極めて有用である。
【００３１】
なお、強化繊維による補強性能を有効に発現できる理由は定かではないが、特定の樹脂粒子を使用することにより、意外にも、マトリックス樹脂中において樹脂粒子を強化繊維の近傍に偏在させやすくなることもその一因であると思われる。すなわち、層間靱性などの向上効果は、マトリックス樹脂中に分散している樹脂粒子の中でも、主に強化繊維付近に存在する樹脂粒子によりもたらされる可能性がある。そのため、樹脂粒子を強化繊維近傍に偏在させることで、少ない添加量でも十分な補強機能を実現できるものと考えられる。
【００３２】
さらに、樹脂小粒子（Ｂ１）と樹脂大粒子（Ｂ２）とを組み合わせることにより、強化繊維が繊維集合体を形成する場合、前記樹脂小粒子（Ｂ１）が前記繊維集合体内部の繊維間に偏在し、かつ前記樹脂大粒子（Ｂ２）が前記繊維集合体の表面とマトリックス樹脂との界面近傍に偏在できるためか、層間靱性に加えて、前記繊維集合体内部での靱性も向上できる。
【発明を実施するための形態】
【００３３】
［組成物］
本発明の組成物は、強化繊維（強化繊維（Ａ）などということがある）、樹脂粒子（樹脂粒子（Ｂ）などということがある）およびマトリックス樹脂（マトリックスを形成する樹脂）成分（マトリックス樹脂（Ｃ）などということがある）を含む。そして、本発明では、前記樹脂粒子として、特定の樹脂粒子を少なくとも含む樹脂粒子を使用することに特徴がある。
【００３４】
なお、このような組成物は、後述のように、繊維強化複合材料（又は繊維強化樹脂）を得るための組成物として用いることができるため、繊維強化複合材料用組成物（又は繊維強化樹脂用組成物）ということもできる。
【００３５】
以下、各成分について詳述する。
【００３６】
（強化繊維）
強化繊維（補強繊維、繊維状強化材、繊維状フィラー、繊維状充填剤）は、マトリックス樹脂を補強（又は強化）する成分として用いることができる。
【００３７】
強化繊維は、非炭素繊維で構成してもよいが、通常、炭素繊維を含む場合が多い。
【００３８】
炭素繊維（カーボン繊維）としては、特に限定されず、ピッチ系繊維、ポリアクリロニトリル（ＰＡＮ）系炭素繊維などのいずれであってもよい。
【００３９】
非炭素繊維としては、無機繊維（例えば、ガラス繊維、ホウ素繊維、アルミノケイ酸繊維、酸化アルミニウム繊維、炭化ケイ素繊維、金属繊維、チタン酸カリウム繊維など）、有機繊維｛例えば、ポリエステル繊維［例えば、芳香族ポリエステル繊維（例えば、ポリエチレンテレフタレート繊維などのポリアルキレンアリレート繊維）など］、ポリアミド繊維［例えば、芳香族ポリアミド繊維（アラミド繊維など）など］、再生繊維（レーヨンなど）など｝が挙げられる。
【００４０】
強化繊維は、単独で又は２種以上組み合わせてもよい。
【００４１】
なお、炭素繊維と非炭素繊維（例えば、ガラス繊維、有機繊維など）とを組み合わせる場合、強化繊維全体に対する炭素繊維の割合は、例えば、３０体積％以上、好ましくは５０体積％以上、さらに好ましくは７０体積％以上（特に９０体積％以上）であってもよい。
【００４２】
なお、強化繊維は、表面処理されていてもよい。
【００４３】
強化繊維の平均径は、その種類にもよるが、０．５〜１０００μｍ（例えば、１〜５００μｍ）程度の範囲から選択でき、例えば、１〜３００μｍ（例えば、２〜１００μｍ）、好ましくは３〜７０μｍ、さらに好ましくは５〜５０μｍ（例えば、５〜３０μｍ）程度であってもよい。
【００４４】
特に、炭素繊維（又は炭素繊維を含む強化繊維）の平均径（平均繊維径）は、例えば、１〜１００μｍ（例えば、１．５〜７０μｍ）、好ましくは２〜５０μｍ（例えば、２．５〜４０μｍ）、さらに好ましくは３〜３０μｍ、特に５〜２０μｍ（例えば、６〜１５μｍ）程度であってもよく、通常５〜１５μｍ（例えば、７〜１０μｍ）程度であってもよい。
【００４５】
なお、本発明では、繊維径は、慣用の方法で測定でき、例えば、電子顕微鏡を用いて１０本以上の繊維径を測定し、平均値を算出することにより求めることができる。
【００４６】
強化繊維は、短繊維、長繊維のいずれであってもよいが、特に長繊維であってもよい。長繊維は、連続繊維、不連続繊維のいずれであってもよく、連続繊維と不連続繊維とを組み合わせてもよい。
【００４７】
強化繊維は、布帛（又は布）の形態であってもよい。布帛（繊維集合体）としては、例えば、織布（織物）、不織布、編布（編物）などが挙げられる。また、強化繊維は、後述のように、同方向（又は一方向）に揃えた（並べられた）態様で、樹脂粒子およびマトリックス樹脂とともに、組成物中に含まれていてもよい。
【００４８】
布の組織は、布の種類に応じて適宜選択できる。例えば、織布の組織（織物組織）としては、平織、綾織、朱子織などが挙げられるが、特に限定されない。また、編布の組織（編物組織）としては、経編（例えば、トリコットなど）、緯編（例えば、平編、鹿の子編など）などが挙げられる。
【００４９】
（樹脂粒子）
樹脂粒子（樹脂粒子（Ｂ））を構成する樹脂としては、熱可塑性樹脂、熱硬化性樹脂のいずれであってもよいが、通常、熱可塑性樹脂であってもよい。
【００５０】
熱可塑性樹脂としては、強化繊維の補強効果を向上（又は補助）できる樹脂であれば特に限定されず、例えば、ポリアミド樹脂、ポリエステル樹脂（例えば、ポリエチレンテレフタレートなどの芳香族ポリエステル樹脂など）、ポリアセタール樹脂、ポリカーボネート樹脂、ポリフェニレンエーテル樹脂、ポリスルフィド樹脂、ポリスルホン樹脂、ポリエーテルケトン樹脂、ポリイミド樹脂、ポリオレフィン樹脂、ポリスチレン樹脂、アクリル樹脂などが挙げられる。熱可塑性樹脂は、単独で又は２種以上組み合わせてもよい。
【００５１】
これらの中でも、特に、ポリアミド樹脂が好ましい。そのため、樹脂は、少なくともポリアミド樹脂で構成してもよい。なお、ポリアミド樹脂で構成された樹脂粒子は、特に、マトリックス樹脂としてのエポキシ樹脂との組み合わせにおいて、特に有効に補強効果を発揮しやすい。
【００５２】
ポリアミド樹脂としては、特に限定されず、例えば、脂肪族ポリアミド樹脂、脂環族ポリアミド樹脂、芳香族ポリアミド樹脂などが挙げられる。ポリアミド樹脂は、ホモポリアミド又はコポリアミドであってもよい。
【００５３】
脂肪族ポリアミド樹脂のうち、ホモポリアミドとしては、脂肪族ジアミン成分［アルカンジアミン（例えば、テトラメチレンジアミン、ヘキサメチレンジアミン、ドデカンジアミンなどのＣ４−１６アルキレンジアミン、好ましくはＣ６−１４アルキレンジアミン、さらに好ましくはＣ６−１２アルキレンジアミン）など］と、脂肪族ジカルボン酸成分［例えば、アルカンジカルボン酸（例えば、アジピン酸、セバシン酸、ドデカン二酸などのＣ４−２０アルカンジカルボン酸、好ましくはＣ５−１８アルカンジカルボン酸、さらに好ましくはＣ６−１６アルカンジカルボン酸）など］とのホモ又はコポリアミド、ラクタム［ε−カプロラクタム、ω−ラウロラクタムなどの炭素数４〜２０（好ましくは炭素数４〜１６）程度のラクタムなど］又はアミノカルボン酸（例えば、ω−アミノウンデカン酸などのＣ４−２０アミノカルボン酸、好ましくはＣ４−１６アミノカルボン酸、さらに好ましくはＣ６−１４アミノカルボン酸など）のホモ又はコポリアミド、脂肪族ジアミン成分と、脂肪族ジカルボン酸成分と、ラクタム又はアミノカルボン酸とのコポリアミドなどが含まれる。
【００５４】
具体的な脂肪族ポリアミド樹脂としては、例えば、ポリアミド４６、ポリアミド６６、ポリアミド６１０、ポリアミド６１２、ポリアミド６１３、ポリアミド１０１０、ポリアミド１０１２、ポリアミド６、ポリアミド１１、ポリアミド１２、ポリアミド６１１、ポリアミド６１２、ポリアミド６６／１１、ポリアミド６６／１２、ポリアミド６／１２／６１２などが挙げられる。
【００５５】
脂環族ポリアミド樹脂としては、少なくとも脂環族ジアミン成分及び脂環族ジカルボン酸成分から選択された少なくとも一種を構成成分とするホモポリアミド又はコポリアミドなどが挙げられ、例えば、ジアミン成分及びジカルボン酸成分のうち、少なくとも一部の成分として脂環族ジアミン及び／又は脂環族ジカルボン酸を用いることにより得られる脂環族ポリアミドなどが使用できる。特に、ジアミン成分及びジカルボン酸成分として、脂環族ジアミン成分及び／又は脂環族ジカルボン酸成分と共に、前記例示の脂肪族ジアミン成分及び／又は脂肪族ジカルボン酸成分を併用するのが好ましい。このような脂環族ポリアミド樹脂は、透明性が高く、いわゆる透明ポリアミドとして知られている。
【００５６】
脂環族ジアミン成分としては、ジアミノシクロヘキサンなどのジアミノシクロアルカン（ジアミノＣ５−１０シクロアルカンなど）；ビス（４−アミノシクロヘキシル）メタン、ビス（４−アミノ−３−メチルシクロヘキシル）メタン、２，２−ビス（４’−アミノシクロヘキシル）プロパンなどのビス（アミノシクロアルキル）アルカン［ビス（アミノＣ５−８シクロアルキル）Ｃ１−３アルカンなど］；水添キシリレンジアミンなどが挙げられる。脂環族ジアミン成分は、アルキル基（メチル基、エチル基などのＣ１−６アルキル基、好ましくはＣ１−４アルキル基、さらに好ましくはＣ１−２アルキル基）などの置換基を有していてもよい。また、脂環族ジカルボン酸としては、１，４−シクロヘキサンジカルボン酸、１，３−シクロヘキサンジカルボン酸などのシクロアルカンジカルボン酸（Ｃ５−１０シクロアルカン−ジカルボン酸など）などが挙げられる。
【００５７】
代表的な脂環族ポリアミド樹脂としては、例えば、脂環族ジアミン成分［例えば、ビス（アミノシクロヘキシル）アルカンなど］と脂肪族ジカルボン酸成分［例えば、アルカンジカルボン酸（例えば、Ｃ４−２０アルカンジカルボン酸成分など）など］との縮合物などが挙げられる。
【００５８】
芳香族ポリアミド樹脂には、脂肪族ポリアミド樹脂において、脂肪族ジアミン成分及び脂肪族ジカルボン酸成分のうち少なくとも一方の成分が芳香族成分であるポリアミド、例えば、ジアミン成分が芳香族ジアミン成分であるポリアミド［例えば、芳香族ジアミン（メタキシリレンジアミンなど）と脂肪族ジカルボン酸との縮合物（例えば、ＭＸＤ−６など）など］、ジカルボン酸成分が芳香族成分であるポリアミド［例えば、脂肪族ジアミン（トリメチルヘキサメチレンジアミンなど）と芳香族ジカルボン酸（テレフタル酸、イソフタル酸など）との縮合物など］などが含まれる。また、芳香族ポリアミド樹脂は、ジアミン成分及びジカルボン酸成分が芳香族成分であるポリアミド［ポリ（ｍ−フェニレンイソフタルアミド）など］の全芳香族ポリアミド（アラミド）であってもよい。
【００５９】
ポリアミド樹脂は、単独で又は２種以上組み合わせてもよい。
【００６０】
本発明では、前記特許文献１のように、特定の脂環族ポリアミド樹脂に限らず、汎用のポリアミド樹脂で構成された樹脂粒子であっても、有効に補強繊維の補強性能を高めることができる。なかでも、強化繊維（Ａ）の近傍に樹脂粒子（Ｂ）を偏在させ易い点から、脂環族ポリアミド樹脂が特に好ましく、特に相分離現象の利用などにより作製された真球状の脂環族ポリアミド樹脂が特に好ましい。
【００６１】
ポリアミド樹脂の数平均分子量は、例えば、８０００〜２０００００、好ましくは９０００〜１５００００、さらに好ましくは１００００〜１０００００程度であってもよい。なお、数平均分子量は、ポリスチレンなどを標準物質とし、ゲルパーミエーションクロマトグラフィーなどにより測定できる。
【００６２】
ポリアミド樹脂が融点を有する場合、融点は、特に制限されないが、比較的高温の融点を有するポリアミド樹脂を好適に使用してもよい。このようなポリアミド樹脂は、組成物や成形品の製造において、球状を高いレベルで維持しやすいためか、強化繊維による補強効果を効率よく得やすい。このようなポリアミド樹脂（脂肪族ポリアミド樹脂、脂環族ポリアミド樹脂など）の融点は、例えば、１５０℃以上（例えば、１５５〜３５０℃）、好ましくは１６０℃以上（例えば、１６５〜３００℃）、さらに好ましくは１７０℃以上（例えば、１７５〜２７０℃）であってもよい。また、ポリアミド樹脂の融点（又は軟化点）は、組成物の成形温度［例えば、マトリックス樹脂としての硬化性樹脂（例えば、エポキシ樹脂）の硬化温度など］以上（又は組成物の成形温度よりも高い温度）であってもよい。
【００６３】
なお、芳香族ポリアミド樹脂には、融点がない（非晶質である）場合があるが、溶融温度が高く、球状を維持しやすいため、上記のような融点範囲のポリアミド樹脂とともに、好適に使用することができる。
【００６４】
樹脂粒子（Ｂ）の形状は、球状である。球状としては、真球状および真球状に準ずる形状［例えば、表面が滑らかで（又は表面に凹凸がなく）、かつ長径が短径よりもやや大きい（例えば、長径／短径＝１．３／１〜１／１、好ましくは１．２／１〜１／１、さらに好ましくは１．１／１〜１／１程度である）形状］などが挙げられる。中でも、真球状が好ましい。
【００６５】
なお、樹脂粒子の形状としては、不定形状、ジャガイモ状、球状などが知られているが、このような形状は、通常、粒子の製造方法に応じて決定される場合が多い。
【００６６】
代表的な粒子の製造方法として、（１）冷凍粉砕法（例えば、樹脂を液体窒素などで冷却、脆化させた上で、物理的な力によって粉砕又は破砕し粉体化する方法など）、（２）化学粉砕法（例えば、樹脂を溶媒に溶解した後、貧溶媒に投下して析出させる方法など）、（３）重合法（例えば、懸濁重合やエマルジョン重合などにより粒子化しつつ重合する方法）、（４）強制乳化法｛例えば、樹脂に対して非相溶な材料［例えば、水溶性高分子（ポリエチレングリコールなど）、糖類（多糖類、オリゴ糖など）などの水溶性材料］と樹脂とを溶融混練し、非相溶な材料（水溶性高分子）中に樹脂粒子が分散した分散体を得た後、この分散体から非相溶な材料を取り除く方法など｝、（５）レーザー法（レーザーで瞬間的に溶融させ繊維状の樹脂を、減圧槽などとの組み合わせにより空中を飛翔させて、樹脂粒子を得る方法）などが知られている。
【００６７】
これらのうち、（３）重合法、（４）強制乳化法、（５）レーザー法などの界面張力を利用した方法により、球状粒子が得られる。そのため、樹脂粒子（Ｂ）は、特に、界面張力を利用した方法（例えば、（３）重合法、（４）強制乳化法、（５）レーザー法など）により製造された樹脂粒子であってもよい。
【００６８】
なお、（１）冷凍粉砕法では、破砕により破断面が形成されるため、球状とはなりえず、また、特許文献１において好ましいとされる（２）化学粉砕法では、冷凍粉砕法のように破断面はできず、表面は比較的丸みを帯びた形状となるものの、表面に凹凸ができ（いわゆるじゃがいも状又はポテト状となり）、同じく球状とはならない。
【００６９】
さらに、真球状の樹脂粒子において、表面が平滑な真球状の樹脂粒子が特に好ましい。例えば、平均粒子径が２１μｍである表面平滑な真球状粒子の場合、ＢＥＴ法による比表面積が０．２〜０．４ｍ２／ｇ程度であるのに対して、表面平滑性の低いポテト状粒子の場合、ＢＥＴ比表面積は１．５〜３ｍ２／ｇ程度である。好ましいＢＥＴ比表面積は、粒子径に応じて選択できるが、例えば、０．０５〜２ｍ２／ｇ、好ましくは０．１〜１ｍ２／ｇ程度である。
【００７０】
樹脂粒子（Ｂ）の平均粒子径（平均粒径）は、１２μｍ以上（例えば、１３〜８５μｍ）の範囲から選択でき、例えば、１４μｍ以上（例えば、１５〜８０μｍ）、好ましくは１６μｍ以上（例えば、１７〜７５μｍ）、さらに好ましくは１８μｍ以上（例えば、１９〜７０μｍ）、特に２０μｍ以上（例えば、２１〜６０μｍ）であってもよく、通常１２〜７０μｍ（例えば、１５〜６０μｍ、好ましくは１８〜５０μｍ、さらに好ましくは２０〜４５μｍ、特に２０〜４０μｍ、特に好ましくは２０〜３０μｍ）程度であってもよい。なお、本発明では、平均粒子径は、個数平均一次粒子径で表され、ＪＩＳ  Ｒ９３０１−２−２に準拠して、レーザー回折散乱法などにより測定できる。
【００７１】
なお、上記範囲は平均粒子径であるが、上記粒径範囲の粒子径を有する樹脂粒子が効率よい補強効果に主に寄与するようである。そのため、樹脂粒子（Ｂ）は、上記粒径範囲（例えば、粒子径１５〜６０μｍの樹脂粒子など）を、全体に対して５０％以上（例えば、６０％以上）、好ましくは７０％以上、さらに好ましくは８０％以上、特に９０％以上含む樹脂粒子であってもよい。
【００７２】
また、樹脂粒子（Ｂ）の平均粒子径は、強化繊維（Ａ）の平均径に応じて選択することもでき、例えば、強化繊維（Ａ）の平均径（平均繊維径）の０．５〜１５倍（例えば、０．７〜１２倍）、好ましくは１〜１０倍（例えば、１．５〜８倍）、さらに好ましくは１．８〜７倍（例えば、２〜６倍）程度であってもよく、通常１．５〜１５倍（例えば、２〜１０倍）程度であってもよい。このような粒径の樹脂粒子を使用することで、強化繊維近傍に樹脂粒子を偏在させやすく、強化繊維による補強効果を効率よく高めやすい。
【００７３】
本発明では、特に、樹脂粒子（Ｂ）は、強化繊維（Ａ）の平均繊維径よりも小さい粒径を有する球状の樹脂小粒子又は径小樹脂粒子（Ｂ１）と、前記強化繊維（Ａ）の平均繊維径以上の粒径を有する球状の樹脂大粒子又は径大樹脂粒子（Ｂ２）とを含むのが好ましい。
【００７４】
樹脂小粒子（Ｂ１）の粒度分布（粒度又は粒径範囲）は、強化繊維（Ａ）の平均繊維径よりも小さい範囲で分布していればよいが、強化繊維（Ａ）の平均繊維径をＤ（μｍ）とするとき、粒径Ｄ−５〜Ｄ−１μｍ程度の範囲から選択できる。具体的な粒度分布は、強化繊維の繊維径に応じて選択できるが、例えば、５μｍ以下（例えば、１〜５μｍ）、好ましくは２〜４μｍ、さらに好ましくは１〜３μｍ程度であってもよい。本発明では、樹脂小微粒子（Ｂ１）は、１〜５μｍの粒度分布を有する樹脂小粒子（Ｂ１ａ）を含むのが特に好ましい。なお、本発明では、粒度分布も、レーザー回折散乱法などにより測定できる。
【００７５】
樹脂小粒子（Ｂ１）の平均粒子径も前記粒度分布と同一の範囲から選択でき、例えば、５μｍ以下、好ましくは１〜５μｍ（例えば、２〜４μｍ）、さらに好ましくは１〜３μｍ程度である。また、樹脂小粒子（Ｂ１）の平均粒子径は、強化繊維（Ａ）の平均繊維径の０．０５〜０．９倍、好ましくは０．１〜０．８倍、さらに好ましくは０．１５〜０．６倍（特に０．２〜０．５倍）程度であってもよい。平均粒子径が大きすぎると、繊維間に樹脂小粒子が侵入できないためか、強化繊維の補強効果が低下する虞があり、平均粒子径が小さすぎても、凝集し易く、均一に分布させるのが困難なためか、強化繊維の補強効果が低下する虞がある。
【００７６】
樹脂大粒子（Ｂ２）の粒度分布（粒度又は粒径範囲）は、強化繊維（Ａ）の平均繊維径以上の範囲で分布していればよいが、強化繊維（Ａ）の平均繊維径をＤ（μｍ）とするとき、粒径Ｄ〜Ｄ＋３０μｍ（特にＤ＋１〜Ｄ＋２０μｍ）程度の範囲からできる。具体的な粒度分布は、強化繊維の繊維径に応じて選択できるが、例えば、１０μｍ以上（例えば、１０〜７０μｍ）、好ましくは１０〜５０μｍ（例えば、１２〜４０μｍ）、さらに好ましくは１０〜３０μｍ（特に１２〜２５μｍ）程度であってもよい。本発明では、樹脂大微粒子（Ｂ２）は、１０〜３０μｍの粒度分布を有する樹脂大粒子（Ｂ２ａ）を含むのが特に好ましい。
【００７７】
樹脂大粒子（Ｂ２）の平均粒子径も前記粒度分布と同一の範囲から選択でき、例えば、１０μｍ以上（例えば、１０〜７０μｍ）、好ましくは１０〜５０μｍ（例えば、１２〜４０μｍ）、さらに好ましくは１０〜３０μｍ（特に１２〜２５μｍ）程度である。また、樹脂大粒子（Ｂ２）の平均粒子径は、強化繊維（Ａ）の平均繊維径の１〜１０倍、好ましくは１．５〜８倍、さらに好ましくは２〜６倍（特に２．５〜５倍）程度であってもよい。平均粒子径が大きすぎると、強化繊維の近傍（強化繊維が布帛を形成する場合、布帛の表面とマトリックス樹脂との界面近傍）に樹脂大粒子を偏在させるのが困難となる虞があり、平均粒子径が小さすぎても、強化繊維の近傍に樹脂大粒子を偏在させるのが困難となる虞がある。
【００７８】
前記樹脂小粒子（Ｂ１ａ）と前記樹脂大粒子（Ｂ２ａ）との重量割合は、例えば、前者／後者＝５／９５〜５０／５０、好ましくは１０／９０〜４０／６０、さらに好ましくは１５／８５〜３０／７０（特に２０／８０〜２５／７５）程度である。樹脂小粒子（Ｂ１ａ）の割合が少なすぎると、強化繊維が布帛を形成する場合、繊維間で亀裂が発生し易くなり、逆に多すぎると、布帛とマトリックス樹脂との界面で剥離（亀裂）が発生し易くなる虞がある。
【００７９】
前記樹脂小粒子（Ｂ１ａ）及び樹脂大粒子（Ｂ２ａ）の総量は、樹脂粒子（Ｂ）全体に対して５０重量％以上であってもよく、例えば、５０〜１００重量％、好ましくは６０〜９５重量％、さらに好ましくは７０〜９０重量％（特に７５〜８５重量％）程度である。両粒子の総量が少なすぎると、強化繊維の補強効果が低下する虞がある。
【００８０】
前記樹脂粒子（Ｂ）は、強化繊維の界面近傍に偏在させ易い点から、７０μｍを超える粒径を有する樹脂粒子の割合が少ないのが好ましい。７０μｍを超える粒径を有する樹脂粒子の割合は、樹脂粒子（Ｂ）全体に対して２０重量％以下であってもよく、好ましくは１０重量％以下、さらに好ましくは５重量％以下であってもよい。このような大粒径の樹脂粒子の割合が多くなると、強化繊維の近傍に偏在する樹脂粒子の割合が少なくなり、強化繊維の補強効果が低下する虞がある。
【００８１】
（マトリックス樹脂）
マトリックス樹脂は、補強繊維（Ａ）（さらには樹脂粒子（Ｂ））のマトリックスとなる樹脂成分であり、用途や所望の特性に応じて、適宜選択できる。
【００８２】
このようなマトリックス樹脂は、少なくとも樹脂（樹脂成分）で構成できる。樹脂としては、用途や所望の特性又は物性に応じて選択でき、熱可塑性樹脂［例えば、アクリル樹脂、ポリオレフィン樹脂（例えば、ポリプロピレンなど）、ポリアミド樹脂（前記例示のポリアミド樹脂など）、ポリエステル樹脂（例えば、ポリエチレンテレフタレートなどの芳香族ポリエステル樹脂など）、ポリカーボネート樹脂、ポリフェニレンエーテル樹脂、ポリフェニレンスルフィド樹脂、ポリスルホン樹脂、ポリエーテルケトン樹脂、ポリエーテルエーテルケトン樹脂、ポリイミド樹脂、ポリエーテルイミド樹脂など］、熱硬化性樹脂（熱又は光硬化性樹脂）のいずれであってもよい。樹脂は、単独で又は２種以上組み合わせてもよい。
【００８３】
特に、本発明では、強度や熱的特性などの観点から、樹脂粒子（Ｂ）との組み合わせにおいて、熱硬化性樹脂を好適に使用できる。そのため、樹脂は、少なくとも熱硬化性樹脂で構成してもよい。
【００８４】
熱硬化性樹脂としては、例えば、エポキシ樹脂、不飽和ポリエステル樹脂、ビニルエステル樹脂、アクリル樹脂、フェノール樹脂、尿素樹脂、メラミン樹脂、アニリン樹脂、ポリイミド樹脂、ビスマレイミド樹脂などが挙げられる。熱硬化性樹脂は、単独で又は２種以上組み合わせてもよい。
【００８５】
熱硬化性樹脂の中でも、特に、エポキシ樹脂が好ましい。エポキシ樹脂としては、例えば、グリシジルエーテル型エポキシ樹脂、グリシジルアミン型エポキシ樹脂（例えば、テトラグリシジルジアミノジフェニルメタン、トリグリシジル−ｐ−アミノフェノール、トリグリシジルアミノクレゾール、ジグリシジルアニリン、Ｎ，Ｎ−ジグリシジル−４−グリシジルオキシアニリンなど）、グリシジルエステル型エポキシ樹脂［例えば、ジカルボン酸（例えば、テレフタル酸、イソフタル酸、フタル酸、テトラヒドロフタル酸、ヘキサヒドロフタル酸などの芳香族ジカルボン酸又はその水添物）のジグリシジルエステルなど］、アルケンオキシド類（例えば、ビニルシクロヘキセンジオキサイドなど）、トリグリシジルイソシアヌレートなどが挙げられる。
【００８６】
グリシジルエーテル型エポキシ樹脂としては、例えば、ビスフェノール型エポキシ樹脂（ビスフェノールＡ型エポキシ樹脂、ビスフェノールＦ型エポキシ樹脂、ビスフェノールＳ型エポキシ樹脂、臭素化ビスフェノール型エポキシ樹脂などのビスフェノール類又はそのアルキレンオキシド付加体とエピクロロヒドリンとの反応物）、フェノール型エポキシ樹脂（フェノールノボラック型エポキシ樹脂、クレゾールノボラック型エポキシ樹脂、ナフトールノボラック型エポキシ樹脂、ビスフェノールＡノボラック型エポキシ樹脂、ビスフェノールＦノボラック型エポキシ樹脂、ビフェニル骨格含有フェノールノボラック樹脂、キシリレン骨格含有フェノールノボラック樹脂など）、ジシクロペンタジエン型エポキシ樹脂、ナフタレン骨格を有するグリシジルエーテル［例えば、１，５−ジ（グリシジルオキシ）ナフタレンなどのジ（グリシジルオキシ）ナフタレン、ビス［２，７−ジ（グリシジルオキシ）ナフチル］メタンなど］などの芳香族骨格を有するエポキシ樹脂（ポリグリシジルエーテル）；アルカンジオールジグリシジルエーテル（例えば、ブタンジオールジグリシジルエーテル、ネオペンチルグリコールジグリシジルエーテル、１，６−ヘキサンジオールジグリシジルエーテルなどのＣ２−１０アルカンジオールジグリシジルエーテル）、ポリアルカンジオールジグリシジルエーテル（例えば、ポリプロピレングリコールジグリシジルエーテルなどのポリＣ２−４アルカンジオールジグリシジルエーテル）、アルカントリ乃至ヘキサオールのジ乃至ヘキサグリシジルエーテル（例えば、トリメチロールプロパンジ又はトリグリシジルエーテル、グリセリンジ又はトリグリシジルエーテルなどのＣ３−１０アルカントリ又はテトラオールのジ又はトリグリシジルエーテル）などの脂肪族骨格を有するエポキシ樹脂（ポリグリシジルエーテル）などが挙げられる。
【００８７】
なお、ビスフェノール類のアルキレンオキシド付加体において、ビスフェノール類のヒドロキシル基１モルに対するアルキレンオキシドの付加モル数は、例えば、１モル以上（例えば、１〜２０モル）、好ましくは１〜１５モル、さらに好ましくは１〜１０モル程度であってもよい。
【００８８】
エポキシ樹脂は、単独で又は２種以上組み合わせもよい。
【００８９】
これらのエポキシ樹脂のうち、強度などの点で、芳香族骨格を有するエポキシ樹脂、例えば、ビスフェノール型エポキシ樹脂などが好ましい。そのため、エポキシ樹脂は、芳香族骨格を有するエポキシ樹脂で少なくとも構成してもよく、芳香族骨格を有するエポキシ樹脂と他のエポキシ樹脂（例えば、脂肪族骨格を有するエポキシ樹脂など）とを組み合わせてもよい。
【００９０】
なお、エポキシ樹脂は、単官能性のエポキシ化合物（又は希釈剤）｛例えば、モノグリシジルエーテル［例えば、アルキルグリシジルエーテル（例えば、２−エチルへキシルグリシジルエーテルなど）アルケニルグリシジルエーテル（例えば、アリルグリシジルエーテルなど）、アリールグリシジルエーテル（例えば、フェニルグリシジルエーテルなど）］、アルケンオキサイド（例えば、オクチレンオキサイド、スチレンオキサイドなど）など］｝と組み合わせてエポキシ樹脂を構成してもよい。なお、エポキシ樹脂と単官能性のエポキシ化合物とを組み合わせる場合、これらの割合は、前者／後者（重量比）＝例えば、９９／１〜５０／５０、好ましくは９７／３〜６０／４０、さらに好ましくは９５／５〜７０／３０程度であってもよい。
【００９１】
エポキシ樹脂（又はエポキシ樹脂および単官能性のエポキシ化合物との組成物）は、常温（例えば、２０〜３０℃程度）において、固体状であってもよく、液体状であってもよい。なお、液体状のエポキシ樹脂の粘度（２５℃）は、例えば、５０〜５００００ｍＰａ・ｓ、好ましくは１００〜４００００ｍＰａ・ｓ（例えば、２００〜３５０００ｍＰａ・ｓ）、さらに好ましくは３００〜３００００ｍＰａ・ｓ（例えば、５００〜２５０００ｍＰａ・ｓ）程度であってもよく、１０００ｍＰａ・ｓ以上（例えば、２０００〜５００００ｍＰａ・ｓ、好ましくは３０００〜３００００ｍＰａ・ｓ、さらに好ましくは５０００〜２５０００ｍＰａ・ｓ）であってもよい。
【００９２】
樹脂が熱硬化性樹脂である場合、マトリックス樹脂は、硬化剤や硬化促進剤を含んでいてもよい。すなわち、マトリックス樹脂は、樹脂（熱硬化性樹脂）と、この樹脂に対する硬化剤や硬化促進剤とで構成してもよい。
【００９３】
硬化剤としては、樹脂の種類に応じて適宜選択でき、例えば、樹脂がエポキシ樹脂である場合の硬化剤としては、例えば、アミン系硬化剤、フェノール樹脂系硬化剤（例えば、フェノールノボラック樹脂、クレゾールノボラック樹脂など）、酸無水物系硬化剤［例えば、脂肪族ジカルボン酸無水物（ドデセニル無水コハク酸など）、脂環族ジカルボン酸無水物（テトラヒドロ無水フタル酸、メチルテトラヒドロ無水フタル酸、ヘキサヒドロ無水フタル酸など）、芳香族ジカルボン酸無水物（無水フタル酸、無水トリメリット酸、無水ピロメリット酸、ベンゾフェノンテトラカルボン酸無水物など）など］、ポリメルカプタン系硬化剤、潜在性硬化剤（三フッ化ホウ素−アミン錯体、ジシアンジアミド、カルボン酸ヒドラジドなど）などが挙げられる。
【００９４】
アミン系硬化剤としては、例えば、芳香族アミン系硬化剤［例えば、ポリアミノアレーン（例えば、パラフェニレンジアミン、メタフェニレンジアミンなどのジアミノアレーン）、ポリアミノ−アルキルアレーン（例えば、ジエチルトルエンジアミンなどのジアミノ−アルキルアレーン）、ポリ（アミノアルキル）アレーン（例えば、キシリレンジアミンなどのジ（アミノアルキル）アレーン）、ポリ（アミノアリール）アルカン（例えば、ジアミノジフェニルメタンなどのジ（アミノアリール）アルカン）、ポリ（アミノ−アルキルアリール）アルカン（例えば、４，４’−メチレンビス（２−エチル−６−メチルアニリン）などのジ（アミノ−アルキルアリール）アルカン）、ビス（アミノアリールアルキル）アレーン（例えば、１，３−ビス［２−（４−アミノフェニル）−２−プロピル］ベンゼン、１，４−ビス［２−（４−アミノフェニル）−２−プロピル］ベンゼンなど）、ジ（アミノアリール）エーテル（例えば、ジアミノジフェニルエーテルなど）、ジ（アミノアリールオキシ）アレーン（例えば、１，３−ビス（３−アミノフェノキシ）ベンゼンなど）、ジ（アミノアリール）スルホン（例えば、ジアミノジフェニルスルホンなど）など］、脂肪族アミン系硬化剤（例えば、エチレンジアミン、ヘキサメチレンジアミン、ジエチレントリアミン、トリエチレンテトラミン、テトラエチレンペンタミン、ジエチルアミノプロピルアミンなど）、脂環族アミン系硬化剤（例えば、メンセンジアミン、イソホロンジアミン、ビス（４−アミノ−３−メチルシクロヘキシル）メタン、３，９−ビス（３−アミノプロピル）−２，４，８，１０−テトラオキサスピロ［５．５］ウンデカン、ノルボルナンジアミンなど）、イミダゾール類（例えば、２−メチルイミダゾール、２−フェニルイミダゾール、２−へプタデシルイミダゾール、２−エチル−４−メチルイミダゾールなどのアルキルイミダゾール；２−フェニルイミダゾール、２−フェニル−４−メチルイミダゾール、２−フェニル−４−メチル−５−ヒドロキシメチルイミダゾール、１−ベンジル−２−フェニルイミダゾールなどのアリールイミダゾール）又はその塩（例えば、ギ酸塩、フェノール塩、フェノールノボラック塩、炭酸塩など）などが挙げられる。
【００９５】
硬化剤は、単独で又は２種以上組み合わせてもよい。なお、硬化剤は、硬化促進剤として作用する場合もある。
【００９６】
これらのうち、特にアミン系硬化剤（例えば、芳香族アミン系硬化剤）を好適に使用してもよい。
【００９７】
硬化剤の割合は、エポキシ樹脂の種類（エポキシ当量など）や硬化剤の種類などに応じて適宜選択できるが、例えば、エポキシ樹脂１００重量部に対して、０．１〜３００重量部、好ましくは１〜２５０重量部、さらに好ましくは３〜２００重量部（例えば、４〜１５０重量部）、特に５〜１００重量部程度であってもよい。
【００９８】
硬化促進剤もまた、樹脂の種類に応じて適宜選択でき、例えば、樹脂がエポキシ樹脂である場合の硬化促進剤としては、例えば、ホスフィン類（例えば、エチルホスフィン、プロピルホスフィン、トリアルキルホスフィン、フェニルホスフィン、トリフェニルホスフィンなど）、アミン類（例えば、トリエチルアミン、ピペリジン、ベンジルジメチルアミン、トリエタノールアミン、ジメチルアミノエタノール、トリエチレンジアミン、トリス（ジメチルアミノメチル）フェノール、Ｎ，Ｎ−ジメチルピペラジンなどの第２〜３級アミン類又はその塩など）などが挙げられる。硬化促進剤は、単独で又は２種以上組み合わせてもよい。
【００９９】
硬化促進剤の割合は、硬化剤の種類などに応じて適宜選択できるが、例えば、エポキシ樹脂１００重量部に対して、０．０１〜１００重量部、好ましくは０．０５〜５０重量部、さらに好ましくは１〜３０重量部程度であってもよい。
【０１００】
本発明の組成物（又は後述の成形品）において、樹脂粒子（Ｂ）およびマトリックス樹脂（Ｃ）（硬化剤や硬化促進剤を含む場合には、樹脂との総量）の総量に対する、樹脂粒子（Ｂ）の割合は、５０重量％以下（例えば、０．１〜４０重量％程度）の範囲から選択でき、例えば、３０重量％以下（例えば、０．５〜２５重量％）、好ましくは２０重量％以下（例えば、１〜１８重量％）、さらに好ましくは１５重量％以下（例えば、２〜１２重量％）程度であってもよく、１０重量％以下（例えば、０．５〜８重量％、好ましくは１〜５重量％）であってもよい。
【０１０１】
特に、樹脂粒子（Ｂ）が樹脂小粒子（Ｂ１）と樹脂大粒子（Ｂ２）とを含む場合、樹脂粒子（Ｂ）の割合は、樹脂粒子（Ｂ）およびマトリックス樹脂（Ｃ）の総量に対して、２０重量％以下（例えば、１〜２０重量％）、好ましくは１７重量％以下（例えば、２〜１７重量％）、さらに好ましくは１５重量％以下（例えば、３〜１５重量％）であってもよい。
【０１０２】
また、本発明の組成物（又は後述の成形品）において、樹脂粒子（Ｂ）およびマトリックス樹脂（Ｃ）（硬化剤や硬化促進剤を含む場合には、樹脂との総量）の総量に対する、樹脂粒子（Ｂ）の割合は、３０体積％以下（例えば、０．０１〜２５体積％程度）の範囲から選択でき、例えば、２０体積％以下（例えば、０．１〜１５体積％）、好ましくは１０体積％以下（例えば、０．３〜８体積％）、さらに好ましくは５体積％以下（例えば、０．５〜３体積％）程度であってもよい。
【０１０３】
本発明では、樹脂粒子（Ｂ）の割合が小さくても、強化繊維による補強効果を十分に得ることができる。
【０１０４】
なお、本発明の組成物（又は後述の成形品）において、樹脂粒子（Ｂ）およびマトリックス樹脂（Ｃ）の総量の割合は、強化繊維（Ａ）１００重量部に対して、例えば、１〜７０重量部、好ましくは２〜５０重量部、さらに好ましくは３〜３０重量部程度であってもよい。
【０１０５】
なお、本発明の組成物は、本発明の効果を害しない範囲であれば、必要に応じて、他の成分を含んでいてもよい。他の成分としては、用途などに応じて適宜選択できるが、例えば、安定剤、充填剤（非繊維状充填剤）、着色剤、分散剤、防腐剤、抗酸化剤、消泡剤などが挙げられる。これらの他の成分は、単独で又は２種以上組み合わせてもよい。
【０１０６】
なお、本発明の組成物は、前記特許文献１のように、導電性粒子を含んでいてもよく、通常、導電性粒子を含んでいなくてもよい。
【０１０７】
（組成物の形態および製造方法）
本発明の組成物の形態は、強化繊維（Ａ）、樹脂粒子（Ｂ）およびマトリックス樹脂（Ｃ）（さらには必要に応じて他の成分、以下同じ）を含んでいればよく、通常、強化繊維（Ａ）に、樹脂粒子（Ｂ）およびマトリックス樹脂（Ｃ）を含む混合物（又は樹脂粒子（Ｂ）を含むマトリックス樹脂（Ｃ））が含浸（付着）した形態であってもよい。このような形態は、強化繊維（Ａ）および樹脂粒子（Ｂ）が、マトリックス樹脂（Ｃ）中に分散した形態ということもできる。
【０１０８】
また、このような組成物は、プリプレグ（成形用中間材料）であってもよい。例えば、マトリックス樹脂（Ｃ）が熱硬化性樹脂成分［例えば、エポキシ樹脂成分（エポキシ樹脂と硬化剤との組成物など）］である場合、組成物は、半硬化状であってもよい。
【０１０９】
具体的な形態としては、強化繊維（Ａ）の形状などに応じて選択でき、例えば、（ｉ）同方向（又は一方向）に揃えた複数の強化繊維（Ａ）に、前記混合物が含浸した形態、（ｉｉ）布状の強化繊維（Ａ）に前記混合物が含浸した形態などが挙げられる。なお、（ｉ）の形態の組成物のうち、プリプレグとしては、ＵＤプリプレグなどとして、（ｉｉ）の形態の組成物のうち、プリプレグとしては、クロスプリプレグなどとして知られている。
【０１１０】
このような組成物は、前記の通り、強化繊維（Ａ）、樹脂粒子（Ｂ）およびマトリックス樹脂（Ｃ）を混合することで製造でき、通常、強化繊維（Ａ）に、樹脂粒子（Ｂ）およびマトリックス樹脂（Ｃ）を含む混合物を含浸（又は付着）させることで製造できる。
【０１１１】
樹脂粒子（Ｂ）が樹脂小粒子（Ｂ１）と樹脂大粒子（Ｂ２）とを含む場合、樹脂小粒子（Ｂ１）を含む粒子群と、樹脂大粒子（Ｂ２）を含む粒子群とを混合してもよい。
【０１１２】
具体的な含浸方法としては、（ａ）強化繊維（Ａ）に液状の混合物を含浸させる方法、（ｂ）混合物で形成されたシート状物と強化繊維（Ａ）とを加圧下で接触させる方法などが挙げられる。
【０１１３】
方法（ａ）において、液状の混合物は、液状（常温で液状）のマトリックス樹脂（Ｃ）を用いてもよく、適当な溶媒（樹脂粒子（Ｂ）に対する貧溶媒）を用いて得てもよい。また、マトリックス樹脂（Ｃ）を溶融させることで、液状の混合物を得ることもできる。
【０１１４】
［成形品］
本発明には、前記組成物の成形品（前記組成物で形成された成形品）も含まれる。このような成形品は、強化繊維（Ａ）と、この強化繊維（Ａ）を分散させるマトリックス樹脂（Ｃ）とを含んでいるため、複合材料［繊維強化複合材料（特に炭素繊維複合材料）］ということもできる。
【０１１５】
成形品の製造方法（成形方法）としては、前記組成物の形態や構成成分の種類などに応じて選択できる。例えば、マトリックス樹脂（Ｃ）が熱硬化性樹脂成分である場合には、前記組成物（詳細には、所望の成形品の形状に形成した前記組成物）を、硬化処理することで、成形品を得ることができる。すなわち、このような成形品は、マトリックス樹脂（Ｃ）が熱硬化性樹脂成分であり、前記組成物の硬化処理品ということができる。また、熱硬化性樹脂成分が、未硬化であるか、半硬化であるかなどに応じて、成形法を選択することもできる。成形品の形状は、一次元的形状（棒状など）、二次元的形状（シート状など）、三次元的形状のいずれであってもよい。
【０１１６】
具体的な成形方法としては、ハンドレイアップ成形法、ＳＭＣ（シートモールディングコンパウンド）プレス成形法、ＲＩＭＰ（レジンインフュージョン）成形法、プリプレグプレス成形法、プリプレグオートクレーブ法、ワインディング法（フィラメントワインディング法、ピンワインディング成形法など）、引抜成形法、ＢＭＣ（バルクモールディングコンパウンド）成形法などが挙げられる。
【０１１７】
以上のようにして、成形品が得られる。このような本発明の成形品（又は組成物）では、樹脂粒子（Ｂ）により、強化繊維（Ａ）による補強機能（例えば、層間靱性など）を高めることができる。特に、本発明では、特定の形状および粒径を有する樹脂粒子（Ｂ）により、効率よく強化繊維（Ａ）を補強できるようであり、樹脂粒子（Ｂ）の割合が比較的小さくても、十分な補強機能を実現できる。
【０１１８】
この理由は定かではないが、本発明の成形品（又は組成物）では、樹脂粒子（Ｂ）が、成形品（又は組成物）に、マトリックス樹脂（Ｃ）中に均一に分散する形態で含まれるのではなく、マトリックス樹脂（Ｃ）の中でも、特に、強化繊維（Ａ）の近傍（付近）に偏在して含まれていることもその一因であるものと考えられる。
【０１１９】
特に、樹脂小粒子（Ｂ１）及び樹脂大粒子（Ｂ２）を含む組成物では、樹脂小粒子（Ｂ１）と樹脂大粒子（Ｂ２）とが、それぞれ、異なる領域で強化繊維（Ａ）の近傍に偏在することにより、補強機能をさらに向上していると推定できる。すなわち、炭素繊維及びエポキシ樹脂などの硬化樹脂を含む一般的なＣＦＲＰでは、未硬化の硬化樹脂（液体）の上に束状の炭素繊維で形成された織物を載置し、織物に硬化樹脂が浸透すると、硬化樹脂が浸透した織物の上にさらに硬化樹脂を塗布して織物を載置することを繰り返した後、加熱して硬化することにより製造される。得られたＣＦＲＰは、硬化樹脂で形成された層と、硬化樹脂を含む織物で形成された層とが交互に繰り返す構造を有している。樹脂大粒子（Ｂ２）は、硬化樹脂層と織布との界面近傍に偏在して硬化樹脂層と織物との間の亀裂を抑制するとともに、樹脂小粒子（Ｂ１）は、織物内部の繊維間に侵入して繊維間の亀裂（詳しくは、束状繊維の繊維間に侵入して亀裂を発生した後、交差する繊維束間に侵入して亀裂を発生すること）を抑制していると推定できる。
【実施例】
【０１２０】
以下に、実施例に基づいて本発明をより詳細に説明するが、本発明はこれらの実施例によって限定されるものではない。なお、実施例で用いた成分および実施例での各強度の測定方法は以下の通りである。
【０１２１】
［樹脂粒子］
脂肪族ポリアミド粒子（Ａ１）：ポリアミド１２の真球状粒子、平均粒子径２５μｍ（粒子径１２〜７０μｍ（特に１５〜６０μｍ）の粒子の割合が９０％以上、ＪＩＳ  Ｒ９３０１−２−２に準拠したレーザー回折散乱法（（株）堀場製作所製「ＬＡ−９２０」）による測定値、他も同じ）、ポリアミド１２（ダイセル・エボニック（株）製、「ベスタミドＬ１５００」、融点１７８℃）および非相溶な材料として熱溶融性糖類を用い、溶融混練して強制乳化し、前記糖類を溶出して調製
脂肪族ポリアミド粒子（Ａ２）：ダイセル・エボニック（株）製「ベストジント２０７０」、ポリアミド１２のジャガイモ状粒子（化学粉砕品）、平均粒子径８μｍ
脂肪族ポリアミド粒子（Ａ３）：ポリアミド１２の真球状粒子、平均粒子径１９μｍ、ポリアミド１２（ダイセル・エボニック（株）製、「ダイアミドＬ１６００」）および非相溶な材料としてソルビトールを用い、溶融混練して強制乳化し、ソルビトールを溶出して調製。粒度分布：１〜５μｍの粒子３．５重量％、１０〜３０μｍの粒子８８．１重量％、７０μｍ以上の粒子１重量％未満
脂肪族ポリアミド粒子（Ａ４）：ポリアミド１２の真球状粒子、平均粒子径５２μｍ、ポリアミド１２（ダイセル・エボニック（株）製、「ダイアミドＬ１９０１」）および非相溶な材料としてソルビトールを用い、溶融混練して強制乳化し、ソルビトールを溶出して調製。粒度分布：１〜５μｍの粒子１．３重量％、１０〜３０μｍの粒子１１．３重量％、７０μｍ以上の粒子３９．８重量％。
【０１２２】
脂環族ポリアミド粒子（Ｂ１）：脂環族ポリアミドの真球状粒子、平均粒子径２３μｍ（粒子径１２〜７０μｍ（特に１５〜６０μｍ）の粒子の割合が９０％以上）、脂環族ポリアミド（ダイセル・エボニック（株）製、「トロガミドＣＸ７３２３」、融点２４７℃）および非相溶な材料としてポリエチレングリコールを用い、溶融混練して強制乳化し、ポリエチレングリコールを溶出して調製。粒度分布：１〜５μｍの粒子３．１重量％、１０〜３０μｍの粒子８５．３重量％、７０μｍ以上の粒子１重量％未満
脂環族ポリアミド粒子（Ｂ２）：脂環族ポリアミドの真球状粒子、平均粒子径３６μｍ（粒子径１２〜７０μｍ（特に１５〜６０μｍ）の粒子の割合が９０％以上）、脂環族ポリアミド（ダイセル・エボニック（株）製、「トロガミドＣＸ７３２３」、融点２４７℃）および非相溶な材料としてポリエチレングリコールを用い、溶融混練して強制乳化し、ポリエチレングリコールを溶出して調製
脂環族ポリアミド粒子（Ｂ３）：脂環族ポリアミドの不定形粒子、平均粒子径３４μｍ、脂環族ポリアミド（ダイセル・エボニック（株）製、「トロガミドＣＸ７３２３」、融点２４７℃）を冷凍粉砕して製造したもの
脂環族ポリアミド粒子（Ｂ４）：脂環族ポリアミドの真球状粒子、平均粒子径１１μｍ、脂環族ポリアミド（ダイセル・エボニック（株）製、「トロガミドＣＸ７３２３」、融点２４７℃）および非相溶な材料としてポリエチレングリコールを用いた強制乳化法により製造したもの
脂環族ポリアミド粒子（Ｂ５）：脂環族ポリアミドの真球状粒子、平均粒子径８９μｍ、脂環族ポリアミド（ダイセル・エボニック（株）製、「トロガミドＣＸ７３２３」、融点２４７℃）および非相溶な材料としてポリエチレングリコールを用い、溶融混練して強制乳化し、ポリエチレングリコールを溶出して調製
脂環族ポリアミド粒子（Ｂ６）：脂環族ポリアミドの真球状粒子、平均粒子径５．１μｍ、脂環族ポリアミド（ダイセル・エボニック（株）製、「トロガミドＣＸ７３２３」、融点２４７℃）および非相溶な材料としてポリエチレングリコールを用い、溶融混練して強制乳化し、ポリエチレングリコールを溶出して調製。粒度分布：１〜５μｍの粒子４９．５重量％、１０〜３０μｍの粒子２．５重量％、７０μｍ以上の粒子１重量％未満。
【０１２３】
芳香族ポリアミド粒子（Ｃ１）：芳香族ポリアミドの真球状粒子、平均粒子径２８μｍ（粒子径１２〜７０μｍ（特に１５〜６０μｍ）の粒子の割合が９０％以上）、芳香族ポリアミド（ダイセル・エボニック（株）製、「トロガミドＴ５０００」、非晶質、１７５℃において非溶融）および非相溶な材料としてポリエチレングリコールを用い、溶融混練して強制乳化し、ポリエチレングリコールを溶出して調製
芳香族ポリアミド粒子（Ｃ２）：芳香族ポリアミドの不定形粒子、平均粒子径３１μｍ、芳香族ポリアミド（ダイセル・エボニック（株）製「トロガミドＴ５０００」、非晶質、１７５℃において非溶融）を冷凍粉砕して調製。
【０１２４】
［層間剪断強度］
予亀裂を導入するため、後述する織物の６層目と７層目との間に、厚み２５μｍのポリイミドフィルム（東レ・デュポン（株）製「カプトン」）を挿入し、この積層物［織物１２層、ポリイミドフィルム１層（織物の６層目と７層目との間に積層）の１３層の積層物］を硬化させた。硬化後の積層物を、経糸方向が長手方向になるよう、長さ１４０ｍｍ、幅２５ｍｍに切り出し、試験片を得た。
【０１２５】
そして、この試験片について、層間剪断強度を測定した。なお、測定には、３点曲げ試験用の治具（テンシロン万能試験機、「ＲＴＣ−１３５０Ａ」）を用い（長さ方向２０ｍｍ、７０ｍｍ、１２０ｍｍの３点）、試験速度は０．５ｍｍ／分とした。
【０１２６】
［曲げ強度］
硬化後の積層物を、経糸方向が長手方向になるよう、長さ８０ｍｍ、幅１５ｍｍに切り出し、試験片を得た。そして、この試験片について、３点曲げ試験用の治具（テンシロン万能試験機、「ＲＴＣ−１３５０Ａ」）を用いて、３点曲げ試験（長さ方向２０ｍｍ、４０ｍｍ、６０ｍｍの３点）を行い、曲げ強度を測定した。なお、測定において、スパン間は６０ｍｍとし、試験速度は１ｍｍ／分とした。
【０１２７】
（実施例１〜４および比較例１〜５）
マトリックス樹脂［エポキシ樹脂（三菱化学（株）製、「ｊＥＲ８２８」）に対して、アミン系硬化剤（三菱化学（株）製、「ｊＥＲキュアＷ」）を加えたもの］に対して、表１に示す割合（３重量％、５重量％、７重量％、又は９重量％）で樹脂粒子を添加し、ホットスターラーを用いて、１００℃、６００ｒｐｍの条件で２４時間攪拌した。その後、さらに、真空容器中で１時間放置することで脱泡し、樹脂粒子を含むマトリックス樹脂を得た。
【０１２８】
そして、ハンドレイアップ法により、炭素繊維（ＴＣ−３３，ＨＯＮＬＵ  ＴＥＣＨＮＯＬＯＧＹ  ＣＯ．ＬＴＤ、平均繊維径約７μｍ）を用いて作製した織物（平織）を、得られた樹脂粒子を含むマトリックス樹脂に積層しつつ含浸し、積層物を得た。
【０１２９】
積層物は、それぞれの割合について、２種類、すなわち、織物を１２層積層した積層物と、織物１２層およびポリイミドフィルム１層の合計１３層を積層した積層物とを作製した。
【０１３０】
各積層物を、約８ＭＰａの圧力を負荷した状態で恒温槽に入れ、１００℃で２時間および１７５℃で４時間放置し、硬化処理を行った。なお、得られた硬化物の厚みは、約２．８μｍであった。
【０１３１】
得られた硬化物（硬化後の積層物）について、層間剪断強度、曲げ強度を測定した。
【０１３２】
また、得られた硬化物について、マトリックス樹脂中の樹脂粒子の存在位置（分散形態）を観察した。なお、存在位置は、曲げ強度の測定に使用した試験片をエポキシ樹脂で包埋し、断面を研磨した後、光学顕微鏡で観察することにより行い、積層物（又は繊維）との界面近傍（エポキシ樹脂層と織物表面との界面近傍）に偏在している場合には「界面近傍」、偏在が見られず、マトリックス樹脂中に均一に分散しているものを「均一」とした。
【０１３３】
結果を表１に示す。なお、表１には、比較のため、樹脂粒子を用いなかった（又は樹脂粒子の割合が０重量％である）こと以外は、上記と同様にして作製した硬化物についての結果も合わせて示す。
【０１３４】
【表１】
2019183161.tif 000002
【０１３５】
表１の結果から明らかなように、実施例では、樹脂粒子の重量割合が最も小さい３重量％において、層間剥離強度および曲げ強度が大きくなるのに対して、比較例では７重量％のとき、これらの強度が最も大きくなった。すなわち、比較例では実施例に比べると、十分な強度を得るために多量の樹脂粒子を要することがわかった。しかも、実施例では、比較例よりも樹脂粒子が少量であるにもかかわらず、意外なことに、最大となる強度（特に層間剥離強度）が比較例に比べて大きくなった。
【０１３６】
特に、実施例１と比較例１の結果や、実施例２又は３と比較例３及び比較例４の結果から、平均粒径が本発明の範囲外であると、粒子の形状がジャガイモ状および不定形状である場合のみならず、真球状の場合でも、最大となる強度を含め、強度（特に層間剥離強度）が小さくなった。
【０１３７】
また、実施例２又は３と比較例２の結果や、実施例４と比較例５の結果から、粒子が不定形であると、平均粒径を実施例と同様としても、同様に、最大となる強度を含めた強度（特に層間剥離強度）が小さくなった。
【０１３８】
（実施例５〜９、参考例１および比較例６〜７）
マトリックス樹脂［エポキシ樹脂（ｊＥＲ８２８）に対して、アミン系硬化剤（ｊＥＲキュアＷ）を加えたもの］に対して、表２に示す組成で合計割合（３重量％、５重量％、１０重量％、１５重量％、又は２０重量％）で樹脂粒子を添加し、ホットスターラーを用いて、１００℃、６００ｒｐｍの条件で２４時間攪拌した。その後、さらに、真空容器中で１時間放置することで脱泡し、樹脂粒子を含むマトリックス樹脂を得た。
【０１３９】
そして、ハンドレイアップ法により、炭素繊維（ＴＣ−３３）を用いて作製した織物（平織）を、得られた樹脂粒子を含むマトリックス樹脂に積層しつつ含浸し、織物を１２層積層した積層物を得た。
【０１４０】
各積層物を、約８ＭＰａの圧力を負荷した状態で恒温槽に入れ、１００℃で２時間および１７５℃で４時間放置し、硬化処理を行った。なお、得られた硬化物の厚みは、約２．８μｍであった。
【０１４１】
得られた硬化物（硬化後の積層物）について、曲げ強度を測定した。
【０１４２】
結果を表２に示す。なお、表２にも、比較のため、樹脂粒子を用いなかったこと以外は、上記と同様にして作製した硬化物についての結果も合わせて示す。
【０１４３】
【表２】
2019183161.tif 000003
【０１４４】
表２の結果から明らかなように、実施例では、曲げ強度が高かった。特に、樹脂小粒子と樹脂大粒子とを組み合わせた実施例５及び７〜９では、樹脂粒子の重量割合が１５重量％まで曲げ強度が向上した。一方、樹脂大粒子のみを使用した実施例６では、５重量％を超えると、曲げ強度が低下した。
【産業上の利用可能性】
【０１４５】
本発明の組成物は、繊維強化複合材料用の組成物として利用できる。このような複合材料は、種々の分野における構造部材（構造材料）、例えば、乗り物（例えば、飛行機、ヘリコプター、ロケット、自動車、バイク、自転車、電車、船、車いすなど）、人工衛星、風車、スポーツ用品（ゴルフのシャフト、テニスラケット）、筐体（ノートパソコンの筐体など）、医療分野の成形品（人工骨など）、ＩＣトレイ、つり竿、橋脚などに適用できる。